(57)【要約】【課題】クラックの発生を抑えつつスライスし、半導体基板を得ることのできるIII族窒化物半導体単結晶の製造方法を提供する。【解決手段】本発明の一態様において、円形の基板１の主面上に、円柱状のIII族窒化物半導体単結晶２をエピタキシャル成長させる工程と、III族窒化物半導体単結晶２の外周縁側の円筒状領域４を除去し、III族窒化物半導体単結晶２の円筒状領域４の内側の円柱状領域３を残す工程と、を含み、円筒状領域４の除去は、III族窒化物半導体単結晶２中の歪みのバランスが崩れないように、III族窒化物半導体単結晶２の形状が常にIII族窒化物半導体単結晶２の中心軸を対称軸とする軸対称性を保つように実施され、円筒状領域４は、円柱状領域３と不純物の濃度が異なる領域を含む、III族窒化物半導体単結晶の製造方法を提供する。【選択図】図３Ｂ
2018027893.tif 000002
【特許請求の範囲】
【請求項１】
円形の基板の主面上に、III族窒化物半導体単結晶をエピタキシャル成長させる工程と、
前記III族窒化物半導体単結晶の外周縁側の第１の領域を除去し、前記III族窒化物半導体単結晶の前記第１の領域の内側の第２の領域を残す工程と、
を含み、
前記第１の領域の除去は、前記III族窒化物半導体単結晶中の歪みのバランスが崩れないように、前記III族窒化物半導体単結晶の形状が常に前記III族窒化物半導体結晶の中心軸を対称軸とする軸対称性を保つように実施され、
前記第１の領域は、前記第２の領域と不純物の濃度が異なる領域を含む、
III族窒化物半導体単結晶の製造方法。
【請求項２】
円形の基板の主面上に、III族窒化物半導体単結晶をエピタキシャル成長させる工程と、
円筒状の空隙を前記III族窒化物半導体単結晶に形成し、前記III族窒化物半導体単結晶の外周縁側の第１の領域と、前記III族窒化物半導体単結晶の前記第１の領域の内側の第２の領域とに前記III族窒化物半導体単結晶を分離する工程と、
を含み、
前記空隙の形成は、前記III族窒化物半導体単結晶中の歪みのバランスが崩れないように、前記III族窒化物半導体単結晶の形状が常に前記III族窒化物半導体単結晶の中心軸を対称軸とする軸対称性を保つように実施され、
前記第１の領域は、前記第２の領域と不純物の濃度が異なる領域を含む、
III族窒化物半導体単結晶の製造方法。
【発明の詳細な説明】
【技術分野】
【０００１】
本発明は、III族窒化物半導体単結晶の製造方法に関する。
【背景技術】
【０００２】
従来のＧａＮ基板に代表されるIII族窒化物半導体単結晶基板の製造方法の１つとして、ＨＶＰＥ（Hydride Vapor Phase Epitaxy）法等により種結晶基板上に厚くエピタキシャル成長した半導体結晶から半導体基板を切り出す方法が知られており、一部実用化が始まっている。
【０００３】
しかし、この方法によれば、種結晶基板上に成長した結晶をスライスするために切り始めると、結晶内部にクラックが発生し、結晶が割れてしまうという問題が頻発する。このようなクラックの発生は、結晶中の転位や極性反転領域等の欠陥の密度が低く、結晶特性が均一であるほど起こりやすく、更に、結晶の直径が大きいほど起こりやすいため、良質な大型（例えば、直径５０ｍｍ以上）の結晶を無傷でスライスすることが困難である。
【０００４】
このような問題を解決するための技術として、スライスする前の結晶に研削砥石を用いた円筒研削を施す技術が知られている（例えば、特許文献１参照）。特許文献１によれば、結晶の歪みを含んだ外周部を除去した後で、結晶をスライスすることにより、スライス時の結晶の割れを防止することができるとされている。
【先行技術文献】
【特許文献】
【０００５】
【特許文献１】特開２０１３−６０３４９号公報
【発明の概要】
【発明が解決しようとする課題】
【０００６】
しかし、特許文献１に開示された技術を用いても、外周部を除去するための円筒研削を開始するとすぐに、研削に起因して結晶にクラックが発生するという問題が往々にして生じる。
【０００７】
本発明の目的の１つは、クラックの発生を抑えつつスライスし、半導体基板を得ることのできるIII族窒化物半導体単結晶の製造方法を提供することにある。
【課題を解決するための手段】
【０００８】
本発明の一態様は、上記目的を達成するために、［１］〜［１８］のIII族窒化物半導体単結晶の製造方法を提供する。
【０００９】
［１］円形の基板の主面上に、III族窒化物半導体単結晶をエピタキシャル成長させる工程と、前記III族窒化物半導体単結晶の外周縁側の第１の領域を除去し、前記III族窒化物半導体単結晶の前記第１の領域の内側の第２の領域を残す工程と、を含み、前記第１の領域の除去は、前記III族窒化物半導体単結晶中の歪みのバランスが崩れないように、前記III族窒化物半導体単結晶の形状が常に前記III族窒化物半導体結晶の中心軸を対称軸とする軸対称性を保つように実施され、前記第１の領域は、前記第２の領域と不純物の濃度が異なる領域を含む、III族窒化物半導体単結晶の製造方法。
【００１０】
［２］前記第１の領域は、前記III族窒化物半導体単結晶の前記エピタキシャル成長の間に、前記第２の領域の上面と異なる面方位を有する面を成長界面とする結晶成長により形成された領域を含む、前記［１］に記載のIII族窒化物半導体単結晶の製造方法。
【００１１】
［３］前記第１の領域は、前記第２の領域の上面と異なる面方位のファセット面を上面に含む、前記［１］に記載のIII族窒化物半導体単結晶の製造方法。
【００１２】
［４］前記第１の領域の除去は、除去された領域の形状が常に高さの均一な円筒形を保つように実施される、前記［１］に記載のIII族窒化物半導体単結晶の製造方法。
【００１３】
［５］前記第１の領域の除去は、砥石を用いる研削、超音波加工、放電加工、エッチング、又はレーザー加工により実施される、前記［１］に記載のIII族窒化物半導体単結晶の製造方法。
【００１４】
［６］前記III族窒化物半導体単結晶は、窒化ガリウム結晶である、前記［１］に記載のIII族窒化物半導体単結晶の製造方法。
【００１５】
［７］前記第２の領域の上面は、III族窒化物半導体単結晶のｃ面である、前記［１］に記載のIII族窒化物半導体単結晶の製造方法。
【００１６】
［８］前記III族窒化物半導体単結晶は、ＨＶＰＥ法によりエピタキシャル成長した窒化ガリウム結晶であり、前記不純物は、酸素である、前記［１］に記載のIII族窒化物半導体単結晶の製造方法。
【００１７】
［９］前記第１の領域の除去は、前記第１の領域の直下の前記基板の領域を除去しないように実施される、前記［１］に記載のIII族窒化物半導体単結晶の製造方法。
【００１８】
［１０］円形の基板の主面上に、III族窒化物半導体単結晶をエピタキシャル成長させる工程と、円筒状の空隙を前記III族窒化物半導体単結晶に形成し、前記III族窒化物半導体単結晶の外周縁側の第１の領域と、前記III族窒化物半導体単結晶の前記第１の領域の内側の第２の領域とに前記III族窒化物半導体単結晶を分離する工程と、を含み、前記空隙の形成は、前記III族窒化物半導体単結晶中の歪みのバランスが崩れないように、前記III族窒化物半導体単結晶の形状が常に前記III族窒化物半導体単結晶の中心軸を対称軸とする軸対称性を保つように実施され、前記第１の領域は、前記第２の領域と不純物の濃度が異なる領域を含む、III族窒化物半導体単結晶の製造方法。
【００１９】
［１１］前記第１の領域は、前記III族窒化物半導体単結晶の前記エピタキシャル成長の間に、前記第２の領域の上面と異なる面方位を有するファセット面を成長界面とするファセット成長により形成された領域を含む、前記［１０］に記載のIII族窒化物半導体単結晶の製造方法。
【００２０】
［１２］前記第１の領域は、前記第２の領域の上面と異なる面方位のファセット面を上面に含む、前記［１０］に記載のIII族窒化物半導体単結晶の製造方法。
【００２１】
［１３］前記空隙の形成は、前記空隙の形状が常に高さの均一な円筒形を保つように実施される、前記［１０］に記載のIII族窒化物半導体単結晶の製造方法。
【００２２】
［１４］前記空隙の形成は、ホールソーによる掘削、砥石を用いる研削、超音波加工、放電加工、又はレーザー加工により実施される、前記［１０］に記載のIII族窒化物半導体単結晶の製造方法。
【００２３】
［１５］前記半導体結晶は、窒化ガリウム結晶である、前記［１０］に記載のIII族窒化物半導体単結晶の製造方法。
【００２４】
［１６］前記第２の領域の上面は、III族窒化物半導体単結晶のｃ面である、前記［１０］に記載のIII族窒化物半導体単結晶の製造方法。
【００２５】
［１７］前記III族窒化物半導体単結晶は、ＨＶＰＥ法によりエピタキシャル成長した窒化ガリウム結晶であり、前記不純物は、酸素である、前記［１０］に記載のIII族窒化物半導体単結晶の製造方法。
【００２６】
［１８］前記空隙の形成は、前記空隙の直下の前記基板の領域を除去しないように実施される、前記［１０］に記載のIII族窒化物半導体単結晶の製造方法。
【発明の効果】
【００２７】
本発明によれば、クラックの発生を抑えつつスライスし、半導体基板を得ることのできるIII族窒化物半導体単結晶の製造方法を提供することができる。
【図面の簡単な説明】
【００２８】
【図１Ａ】図１Ａは、円柱状のIII族窒化物半導体単結晶を基板上にエピタキシャル成長させる過程を模式的に表す垂直断面図である。
【図１Ｂ】図１Ｂは、円柱状のIII族窒化物半導体単結晶を基板上にエピタキシャル成長させる過程を模式的に表す垂直断面図である。
【図１Ｃ】図１Ｃは、円柱状のIII族窒化物半導体単結晶を基板上にエピタキシャル成長させる過程を模式的に表す垂直断面図である。
【図２】図２は、ｃ面基板上にエピタキシャル成長したIII族窒化物半導体単結晶の上面図である。
【図３Ａ】図３Ａは、円筒状の砥石を用いる研削により円筒状領域を除去する過程を模式的に表す垂直断面図である。
【図３Ｂ】図３Ｂは、円筒状の砥石を用いる研削により円筒状領域を除去する過程を模式的に表す垂直断面図である。
【図４Ａ】図４Ａは、円筒状の型彫り放電電極を用いる放電加工により円筒状領域を除去する過程を模式的に表す垂直断面図である。
【図４Ｂ】図４Ｂは、円筒状の型彫り放電電極を用いる放電加工により円筒状領域を除去する過程を模式的に表す垂直断面図である。
【図５】図５は、成長したIII族窒化物半導体単結晶側から円筒状領域を除去し、円筒状領域の直下の基板の領域を残した状態を表す垂直断面図である。
【図６】図６は、エッチングにより円筒状領域を選択的に除去するための保護膜が形成された基板及びIII族窒化物半導体単結晶を表す垂直断面図である。
【図７Ａ】図７Ａは、円柱状領域にスライス加工を施す過程を模式的に表す垂直断面図である。
【図７Ｂ】図７Ｂは、円柱状領域にスライス加工を施す過程を模式的に表す垂直断面図である。
【図８Ａ】図８Ａは、ホールソーを用いて空隙を形成し、円筒状領域を円柱状領域から分離する過程を模式的に表す垂直断面図である。
【図８Ｂ】図８Ｂは、ホールソーを用いて空隙を形成し、円筒状領域を円柱状領域から分離する過程を模式的に表す垂直断面図である。
【図９】図９は、円筒状領域を基板上に残したまま円柱状領域から分離した後のIII族窒化物半導体単結晶の状態を表す垂直断面図である。
【図１０】図１０は、ＧａＮ結晶の結晶成長に用いたＨＶＰＥ成長装置の構成を模式的に示す垂直断面図である。
【発明を実施するための形態】
【００２９】
〔第１の実施の形態〕
従来、エピタキシャル成長させた円柱状の結晶の外周縁側の円筒状領域に歪みが生じており、スライス加工の際に、その歪みに起因して、クラックが生じることが知られている。そして、この歪みは、エピタキシャル成長時に結晶に取り込まれる不純物の濃度が上記の円筒状領域とその内側の領域とで異なることに起因して生じる。
【００３０】
本発明者らは、このクラックが発生するメカニズムを鋭意調査研究した結果、スライス加工の際に、軸対称に分布した円筒状領域の歪みが局所的に解放されることにより、結晶中の歪み分布のバランスが崩れることが、クラックの発生の直接の原因であり、歪み分布の対称性を崩さないように加工を行えば、クラックの発生を抑制できることを突き止めた。
【００３１】
本実施の形態は、上記の発見に基づき、スライス加工を施す前に結晶中の歪みを除去することを目的とし、歪み分布のバランスを保ったまま結晶から上記の円筒状領域を除去し、その後にスライス加工を施すものである。以下、その詳細について説明する。
【００３２】
（III族窒化物半導体単結晶の成長）
図１Ａ、１Ｂ、１Ｃは、円柱状のIII族窒化物半導体単結晶２を基板１上にエピタキシャル成長させる過程を模式的に表す垂直断面図である。図２は、成長したIII族窒化物半導体単結晶２の上面図である。図１Ａ、１Ｂ、１Ｃ、及び図２に示されるIII族窒化物半導体単結晶２は、III族窒化物半導体単結晶２の一例としてのｃ面（Ｇａ面）成長したＧａＮ結晶である。
【００３３】
まず、図１Ａに示されるように、種結晶となる円形の基板１を用意する。基板１は、例えば、ｃ面を主面１ｐとするＧａＮ（窒化ガリウム）基板である。ＧａＮ基板は、ＧａＮ結晶をエピタキシャル成長させるための種結晶に適している。
【００３４】
そして、図１Ｂ、１Ｃに示されるように、III族窒化物半導体単結晶２を基板１の主面１ｐ上にエピタキシャル成長させる。III族窒化物半導体単結晶２は、基板１の主面１ｐに垂直な方向に、円柱を形成するように成長する。このエピタキシャル成長において、III族窒化物半導体単結晶２の外周縁側の成長界面は、ファセット面４ｐを含む。なお、成長界面が特定の結晶面となっている結晶成長をファセット成長といい、その特定の結晶面をファセット面という。
【００３５】
ここで、III族窒化物半導体単結晶２の外周縁側の、後の工程において、III族窒化物半導体単結晶２から除去される円筒状の領域を円筒状領域４とする。円筒状領域４の中心軸は、III族窒化物半導体単結晶２の中心軸と等しく、円筒状領域４の内径は均一である。そして、円筒状領域４の内側の円柱状の領域を円柱状領域３とする。円筒状領域４は、ファセット面４ｐを上面に含む円筒状の領域として設定することができる。
【００３６】
円柱状領域３の上面である面３ｐとファセット面４ｐの面方位は異なる。例えば、基板１が主面１ｐをｃ面とするＧａＮ基板であり、III族窒化物半導体単結晶２がＧａＮ結晶である場合は、円柱状領域３の面３ｐはｃ面となる。また、円筒状領域４の上面のファセット面４ｐ以外の面４ｎも、円柱状領域３の面３ｐと異なる面方位を有する面で構成される。
【００３７】
III族窒化物半導体単結晶２の成長は、ファセット面４ｐ及び面４ｎの形状及び大きさをほとんど保持したまま進行する。
【００３８】
前述のように、エピタキシャル成長時に結晶の所定の領域に取り込まれる不純物の濃度は、その領域のエピタキシャル成長時の成長界面の面方位に依存する。このため、ファセット面４ｐ及び面４ｎを成長界面とする結晶成長により形成された領域は、面３ｐを成長界面とする結晶成長により形成された領域と、III族窒化物半導体単結晶２のエピタキシャル成長の間に取り込む不純物の濃度が異なる。
【００３９】
円筒状領域４は、ファセット面４ｐ及び面４ｎを成長界面とする結晶成長により形成された領域の全て又はほとんど全てを含み、円柱状領域３は、面３ｐを成長界面とする結晶成長により形成された領域と一致又はほぼ一致する。このため、円筒状領域４と円柱状領域３の不純物濃度は異なる。  
【００４０】
III族窒化物半導体単結晶２を成長する方法として、成長速度を大きくすることのできるＨＶＰＥ（Hydride Vapor Phase Epitaxy）法を用いることが好ましい。ＨＶＰＥ法を用いる場合、エピタキシャル成長中にIII族窒化物半導体単結晶２に取り込まれ、歪みの原因となる不純物は、炉体に使われている石英部材に起因して発生する酸素であることが多い。
【００４１】
また、基板１とIII族窒化物半導体単結晶２は同種の結晶からなるものであってもよく（例えば、ＧａＮ基板とＧａＮ結晶である場合）、異種の結晶からなるものであってもよい（例えば、サファイア基板とＧａＮ結晶である場合）。III族窒化物半導体単結晶２を同種の結晶からなる基板１上にホモエピタキシャル成長させる場合には、例えば、特許第３６３１７２４号公報に開示されているＶＡＳ（Void-Assisted Separation）法等で作製した高均一な低転位密度基板を基板１として用いるとよい。III族窒化物半導体単結晶２を異種の結晶からなる基板１上にヘテロエピタキシャル成長させる場合は、III族窒化物半導体単結晶２の厚さが増すと割れが生じやすいが、ヘテロ界面に何らかの歪緩和層を介在させて成長させることで、割れを抑制することができる。例えば、特許第３８８６３４１号公報に開示されている技術を適用すれば、転位密度の低減と同時に厚膜成長に起因する割れを防止することが可能である。
【００４２】
III族窒化物半導体単結晶２中の不純物濃度の分布は、紫外線等の励起光を照射してIII族窒化物半導体単結晶２の発光の様子を観察することで、コントラストとして容易に確認することができる。また、III族窒化物半導体単結晶２中の歪みは、光弾性測定やラマン測定で検出することができる。
【００４３】
ファセット面４ｐ及び面４ｎを成長界面とする結晶成長により形成された領域、すなわち面３ｐを成長界面とする結晶成長により形成された領域と異なる不純物濃度を有する領域は、歪みの生じている領域とほぼ一致することが多いが、歪みの生じている領域の方が広く分布している場合もある。この場合は、歪みの生じている領域の全てを除去することが望ましいが、歪場の観察には専用の機器を要するため、製造工程や製造コストが増加するという問題がある。
【００４４】
目視により観察できるファセット面４ｐを上面に含む円筒状の領域として設定される円筒状領域４を除去する方法であれば、歪みの生じている領域の全てを除去することができない場合であっても、スライス加工におけるクラックの発生を防止することができる程度には歪みを除去することが可能である。このため、短時間かつ低コストでクラックの発生を防止することができる。
【００４５】
なお、「III族窒化物半導体単結晶２の外周縁側の、ファセット面４ｐを上面に含む円筒状の領域」という条件を満たす最も体積の小さい円筒状の領域を円筒状領域４として設定する場合であっても、円筒状領域４は、歪みの生じている領域の全て又はほとんど全てを含む。このため、このような場合であっても、円筒状領域４をIII族窒化物半導体単結晶２から除去することにより、歪みの生じている領域の全て又はほとんど全てを除去することができる。
【００４６】
また、円筒状領域４の厚みを増し、上面の面方位が円柱状領域３の面３ｐと等しい領域まで円筒状領域４に含めることにより、歪みの生じている領域をより確実に除去することができる。しかしながら、円筒状領域４の厚みを増すことにより、円柱状領域３の径が小さくなるため、円柱状領域３から得られる半導体基板の径が小さくなる。
【００４７】
図２に示されるように、III族窒化物半導体単結晶２が面３ｐをｃ面とするＧａＮ結晶である場合は、ファセット面４ｐは、（１−１０Ｘ）面であり（Ｘは自然数）、III族窒化物半導体単結晶２の上面の外周縁側に、III族窒化物半導体単結晶２の中心軸を軸とする６回対称の位置に現れる。なお、図１Ｂ、１Ｃに示される断面は、図２の切断線Ａ−Ａに沿って基板１及びIII族窒化物半導体単結晶２を切断したときの断面に相当する。
【００４８】
ＧａＮ結晶のｃ面は最稠密面であり、ｃ面が成長界面になっている領域は、他の方位の面が成長界面になっている領域と比較して、酸素等の不純物を取り込みにくい性質を有する。
【００４９】
また、ＨＶＰＥ法は一般に石英部材からなる炉部材を１０００℃以上に加熱して用いるため、石英が分解して発生するシリコンや酸素がIII族窒化物半導体単結晶２中に不純物として取り込まれやすい。このうち、シリコンは、III族窒化物半導体単結晶２の成長界面の面方位への依存性が少なく、全体に均一に取り込まれるため、ＧａＮ結晶の導電性を制御するためのドーパントとして用いられることが多い。このため、シリコンに起因してIII族窒化物半導体単結晶２内の歪みの分布が不均一になることはなく、不純物としてのシリコンの結晶中のバックグラウンド濃度が問題となることは少ない。
【００５０】
ＨＶＰＥ法でｃ面成長させたＧａＮ結晶中には、成長条件にも拠るが、通常、１０１６〜１０１７ｃｍ−３程度の酸素が取り込まれる、しかし、ｃ面以外の面（ファセット面４ｐ及び面４ｎ）を成長界面として成長する領域には、これより１桁から２桁高い、１０１８〜１０１９ｃｍ−３程度の濃度の酸素が取り込まれる。その結果、１つのＧａＮ結晶中に、低酸素濃度領域と高酸素濃度領域が同居した状態になり、結晶の外周縁側に円筒状の歪場が生じる。
【００５１】
（円筒状領域の除去）
上記のように、III族窒化物半導体単結晶２中の歪みは、不純物濃度分布に起因するため、III族窒化物半導体単結晶２中の外周縁側に円筒状に分布しており、全体としてバランスを保っている。ところが、歪みを含んだ状態のIII族窒化物半導体単結晶２を加工するために、その外周の一部を切ったり削ったりすると、歪みの一部が局所的に解放され、III族窒化物半導体単結晶２中の歪みのバランスが崩れて、クラックが発生するおそれがある。
【００５２】
このため、III族窒化物半導体単結晶２から円筒状領域４を除去する際にIII族窒化物半導体単結晶２中の歪みのバランスが崩れないように、円筒状領域４の除去は、III族窒化物半導体単結晶２の形状が常にIII族窒化物半導体単結晶２の中心軸を対称軸とする軸対称性を保つように実施されることが求められる。ここで、軸対称性は、ｎを任意の整数とするｎ回対称の回転対称性と同義である。この場合、円筒状領域４の除去加工は、III族窒化物半導体単結晶２の成長方向に対して平行な方向（基板１の主面１ｐに垂直な方向）に進行される。
【００５３】
例えば、後述する円筒状の砥石を用いる研削加工、円筒状の工具を用いる超音波加工、円筒状の型彫り放電電極を用いる放電加工、又はレーザー加工により円筒状領域４を除去する場合には、円筒状領域４の除去は、除去された領域の形状が常に高さの均一な円筒形を保つように実施される。
【００５４】
以下に、円筒状領域４の除去方法の具体例について説明する。
【００５５】
図３Ａ、３Ｂは、円筒状の砥石１０を用いる研削により円筒状領域４を除去する過程を模式的に表す垂直断面図である。
【００５６】
円筒状の砥石１０は、その先端（底部）に砥粒形成部１１を有する。この砥石１０を、回転軸をIII族窒化物半導体単結晶２の中心軸に合わせて回転させつつ、上方からIII族窒化物半導体単結晶２に接触させて、ゆっくりと円筒状領域４を除去する。この方法によれば、除去された領域の形状が常に高さの均一な円筒形を保つように、円筒状領域４を除去することができる。なお、砥粒として、液体に混ぜられた遊離砥粒を用いてもよい。
【００５７】
図４Ａ、４Ｂは、円筒状の型彫り放電電極２０を用いる放電加工により円筒状領域４を除去する過程を模式的に表す垂直断面図である。
【００５８】
円筒状の型彫り放電電極２０を、回転軸をIII族窒化物半導体単結晶２の中心軸に合わせて回転させ、かつ型彫り放電電極２０とIII族窒化物半導体単結晶２との間に放電を発生させつつ、上方からIII族窒化物半導体単結晶２に接触させて、ゆっくりと円筒状領域４を除去する。この方法によれば、除去された領域の形状が常に高さの均一な円筒形を保つように、円筒状領域４を除去することができる。
【００５９】
その他、円筒状の工具を用いる超音波加工や、レーザー加工を用いて、除去された領域の形状が常に高さの均一な円筒形を保つように、円筒状領域４を除去することができる。
【００６０】
図３Ａ、３Ｂ、４Ａ、４Ｂでは、III族窒化物半導体単結晶２の上方から円筒状領域４を除去する例を示したが、基板１側から加工を進めて円筒状領域４を除去してもよい。ただし、この場合、基板１の円筒状領域４の直下の領域も除去されてしまうため、基板１を種結晶として再利用する場合は、III族窒化物半導体単結晶２側から円筒状領域４を除去することが求められる。
【００６１】
図５は、III族窒化物半導体単結晶２側から円筒状領域４を除去し、基板１の円筒状領域４の直下の領域を残した状態を表す垂直断面図である。この基板１は、残ったIII族窒化物半導体単結晶２の円柱状領域３にスライス加工して半導体基板を形成した後、主面１ｐに研磨処理を施して、種結晶として再利用することができる。
【００６２】
図６は、エッチングにより円筒状領域４を選択的に除去するための保護膜３０が形成された基板１及びIII族窒化物半導体単結晶２を表す垂直断面図である。
【００６３】
まず、除去を望まない円柱状領域３の面３ｐ上、及び基板１のIII族窒化物半導体単結晶２と反対側の面１ｂ上の円柱状領域３に対応する領域をＳｉＯ２等からなる保護膜３０で覆う。そして、気相エッチングやウェットエッチングにより円筒状領域４を除去する。気相エッチングとしては、ＢＣｌガスを用いた反応性イオンエッチング等を用いることができる。また、ウェットエッチングとしては、熱燐酸硫酸系のエッチャントによるエッチングを用いることができる。エッチングの条件を適切に制御することにより、除去された領域の形状が常に軸対称性を保つように、円筒状領域４を除去することができる。
【００６４】
（円柱状領域のスライス加工）
次に、円筒状領域４の除去により残された円柱状領域３のスライス加工を行う。
【００６５】
図７Ａ、７Ｂは、円柱状領域３にスライス加工を施す過程を模式的に表す垂直断面図である。ここで、図７Ａに示される点線は、円柱状領域３をスライスする位置を示す。円柱状領域３のスライス加工には、内周刃スライサー、外周刃スライサー、ワイヤーソー、放電加工機等を用いる既存のスライス技術を用いることができる。
【００６６】
円柱状領域３のスライス加工後は、得られた円板状の半導体基板５の外周縁部にべべリング（面取り）加工を施し、表裏面に研磨加工を施す。
【００６７】
以上に説明した半導体基板５の製造工程から明らかなように、半導体基板５の径は基板１の径よりも小さくなる。このため、求める半導体基板５の径と除去する円筒状領域４の大きさを考慮して、基板１の径を決定することが好ましい。また、III族窒化物半導体単結晶２と成長治具との固着を防止する等の理由で、III族窒化物半導体単結晶２の径を基板１の径より一回り小さくしてもよい。
【００６８】
〔第２の実施の形態〕
第２の実施の形態は、III族窒化物半導体単結晶の歪みを除去する手段において、第１の実施の形態と異なる。なお、第１の実施の形態と同様の点については、説明を省略又は簡略化する。
【００６９】
（円筒状領域の分離）
本実施の形態における円筒状領域４は、円柱状領域３のスライス加工前に、円柱状領域３から分離される領域である。円筒状領域４を円柱状領域３から分離することにより、円筒状領域４を除去する場合と同様に、円柱状領域３のスライス加工時のクラックの発生を防ぐことができる。
【００７０】
円柱状領域３と円筒状領域４の分離は、III族窒化物半導体単結晶２の中心軸と等しい中心軸を有する円筒状の空隙をIII族窒化物半導体単結晶２に形成することにより実施される。この空隙は、歪みの原因となる不純物濃度の高い領域を円柱状領域３に残さないように、III族窒化物半導体単結晶２のファセット面４ｐと面３ｐの境界を通る領域、又はファセット面４ｐよりも内側の領域に形成されることが好ましい。
【００７１】
第１の実施の形態においてIII族窒化物半導体単結晶２から円筒状領域４を除去する場合と同様に円柱状領域３から円筒状領域４を分離する際にIII族窒化物半導体単結晶２中の歪みのバランスが崩れないように、空隙の形成は、III族窒化物半導体単結晶２の形状が常にIII族窒化物半導体単結晶２の中心軸を対称軸とする軸対称性を保つように実施されることが求められる。この場合、空隙の形成は、III族窒化物半導体単結晶２の成長方向に対して平行な方向（基板１の主面１ｐに垂直な方向）に進行される。
【００７２】
例えば、後述するホールソーを用いる掘削加工、円筒状の砥石を用いる研削加工、円筒状の工具を用いる超音波加工、円筒状の型彫り放電電極を用いる放電加工、又はレーザー加工により空隙を形成する場合は、空隙の形成は、空隙の形状が常に高さの均一な円筒形を保つように実施されることがより好ましい。
【００７３】
以下に、円筒状領域４の分離方法の具体例について説明する。
【００７４】
図８Ａ、８Ｂは、ホールソー４０を用いて空隙を形成し、円筒状領域４を円柱状領域３から分離する過程を模式的に表す垂直断面図である。
【００７５】
ホールソー４０は、その先端（底部）に刃４１を有する。このホールソー４０を、回転軸をIII族窒化物半導体単結晶２の中心軸に合わせて回転させつつ、上方からIII族窒化物半導体単結晶２に接触させて、ゆっくりと空隙を形成する。この方法によれば、空隙の形状が常に高さの均一な円筒形を保つように、空隙を形成することができる。
【００７６】
図９は、円柱状領域３からの円筒状領域４の分離が終了した後のIII族窒化物半導体単結晶２の状態を表す垂直断面図である。円筒状領域４は、空隙６により円柱状領域３から分離されている。
【００７７】
空隙６は、ホールソー４０を用いる方法の他に、例えば、ホールソー４０に近い厚さの円筒状の砥石による研削、ホールソー４０に近い厚さの円筒状の工具を用いた超音波加工、ホールソー４０に近い厚さの円筒状の放電電極を用いた放電加工、またはレーザー加工により形成することができる。
【００７８】
円筒状領域４を円柱状領域３から分離した後、円筒状領域４を基板１上から除去した後で円柱状領域３にスライス加工を施す。また、円筒状領域４を円柱状領域３の周囲に残した状態で、円筒状領域４とともに円柱状領域３にスライス加工を施してもよい。このとき、円筒状領域４が割れても円柱状領域３に損傷が生じなければよい。
【００７９】
また、基板１を種結晶として再利用する場合は、図８Ａ、８Ｂ、及び図９に示されるように、III族窒化物半導体単結晶２側から空隙６を形成し、基板１の空隙６の直下の領域を除去せずに残す。そして、III族窒化物半導体単結晶２の円柱状領域３にスライス加工して半導体基板を形成した後、主面１ｐに研磨処理を施して、基板１を種結晶として再利用する。
【００８０】
（実施の形態の効果）
上記第１及び第２の実施の形態によれば、エピタキシャル成長させたIII族窒化物半導体単結晶中の歪みをクラックの発生を抑えつつ除去し、それによってクラックを発生させずにIII族窒化物半導体単結晶をスライスして半導体基板を得ることができる。
【００８１】
また、III族窒化物半導体単結晶中の歪みを除去してからスライス加工を実施するため、得られる半導体基板中に残留する歪みを大幅に減少させることができ、半導体基板の反りを軽減することができる。また、反りの軽減に伴い、半導体基板表面の結晶面方位のばらつきが少なくなり、この半導体基板を用いて製造されるデバイスの特性ばらつきを小さくすることができる。また、半導体基板中に残留する歪みが少ないため、半導体基板を用いてデバイスを製造する際に、半導体基板における割れや欠け等の不良の発生を抑えることができる。
【００８２】
なお、上記第１及び第２の実施の形態は、III族窒化物単結晶基板、特にｃ面を主面とするＧａＮ基板の製造において特に効果を発揮する。原子の配列が稠密なｃ面が成長界面となる領域には、他の面を成長界面とする領域と比べて不純物原子が取り込まれにくいため、ｃ面成長させたＧａＮ結晶においては、ファセット面が現れやすい外周縁側の領域と、その内側の領域との間で不純物濃度の差が大きくなる傾向があり、大きな歪が蓄積されやすいからである。
【００８３】
また、結晶は、口径が大きく、また、欠陥密度が低く、結晶特性の均一なものほど割れやすい。これは、歪みを吸収、緩和する性質のある転位やインバージョンドメインなどの欠陥領域が少ないためである。このため、上記第１及び第２の実施の形態は、大口径（例えば直径５０ｍｍ以上）で、ピットやインバージョンドメイン等が少なく、転位密度が低い（例えば１０７ｃｍ−２以下）半導体基板の製造において特に効果を発揮する。
【００８４】
また、上記第１の実施の形態では、具体例として、ｃ面成長させるＧａＮ結晶について説明したが、ＧａＮ結晶の外周縁側の領域とその内側の領域とで不純物濃度に差が生じるのであれば、ｃ面と異なる方向にＧａＮ結晶を成長させる場合にも効果を発揮する。また、ＧａＮ以外の結晶、例えば、ＡｌＮや、ＡｌＧａＮ、ＩｎＧａＮ、ＡｌＩｎＧａＮや、これらを積層した積層構造を有する結晶から半導体基板を製造することもできる。また、III族窒化物半導体単結晶の成長方位にはオフ角が付けられていてもよい。
【実施例】
【００８５】
以下に、半導体基板を上記実施の形態に基づいて製造し、評価した結果について述べる。
【００８６】
本実施例においては、上記実施の形態のIII族窒化物半導体単結晶２として、ＧａＮ結晶をＨＶＰＥ法によりエピタキシャル成長させた。はじめに、ＨＶＰＥ法でＧａＮ結晶を成長させる工程について説明する。
【００８７】
図１０は、ＧａＮ結晶の結晶成長に用いたＨＶＰＥ成長装置５０の構成を模式的に示す垂直断面図である。このＨＶＰＥ成長装置５０は、結晶成長の際に８００℃程度になる原料加熱用ヒータ５１、及び、１０００℃程度になる結晶成長領域加熱用ヒータ５２の２ゾーンからなるヒータの中に、石英製の反応管５３が挿入された構成を有する。
【００８８】
石英反応管５３の上流側には、原料ガスの導入用配管が設けられている。Ｖ族原料であるアンモニアガスは、アンモニアガス導入配管５７を通じて炉内に導入される。III族原料である金属ガリウム５６は、石英製のボートに収容されて、ガリウム原料加熱用ヒータ５１で加熱される領域に載置される。結晶成長時には、このボート内部に、石英製の塩化ガリウム生成用塩酸ガス導入配管５８を通じて塩酸ガスを流す。すると、金属ガリウム５６と塩酸ガスが反応して塩化ガリウムガスが発生し、これが配管を通じて基板１の表面に到達する。塩化ガリウムと、アンモニアが加熱された基板１の表面で反応し、ＧａＮ結晶が成長する。炉内には、ドーピングガス導入配管５９を通じて、ドーピングガスを流すことも可能である。結晶成長の下地となる基板１は、回転軸５５によって支持された基板フォルダ５４に固定されており、結晶成長中は回転している。反応管内に導入されたガスは、下流の排気管６０によって除害設備に導かれ、無害化処理を施された後、大気に排出される。
【００８９】
（実施例１）
ＶＡＳ法で作製した直径６２ｍｍのｃ面を主面とするＧａＮ基板を基板１として、ＨＶＰＥ成長装置５０を用いてＧａＮ結晶を成長させた。ＨＶＰＥ成長時のガス流量条件は、キャリアガスである水素ガスが９００ｓｃｃｍ、窒素ガスが８１００ｓｃｃｍ、塩化ガリウムガスが１８０ｓｃｃｍ、アンモニアガスが５００ｓｃｃｍとした。成長圧力は１００ｋＰａ、成長時の基板温度は１０７０℃とし、成長時間は１５時間とした。成長中は、基板１を５ｒｐｍで回転させ、また、ドーピング原料ガスとしてジクロルシランを基板領域に供給することによりシリコンを約１０１８ｃｍ−３ドープした。この結果、約４．５ｍｍの厚さのＳｉドープＧａＮ結晶が、基板１上に成長した。
【００９０】
こうして得られたＧａＮ結晶の表面に水銀ランプの紫外線を照射して蛍光像を観察したところ、結晶の外周縁部に、幅約３ｍｍのリング状の暗い領域が観察された。また、同結晶を光弾性測定にかけたところ、蛍光像観察で見られた暗い領域に対応するように、結晶の外周縁部に応力の高い領域が観察された。
【００９１】
次に、図３Ａ、３Ｂに示される円筒状の砥石１０を用いて、ＧａＮ結晶の円筒状領域４をゆっくりと研削除去し、直径５６ｍｍの円柱状領域３を残した。次に、ＧａＮ結晶の円柱状領域３を、ワイヤーソーを用いてスライスし、厚さ６３０μｍのＧａＮ自立基板を５枚取得した。更に、得られたＧａＮ自立基板の外周縁部にべべリング加工を施して、直径が５０．８ｍｍとなるように成型し、オリエンテーションフラット、インデックスフラットを形成した後、表裏面に鏡面研磨加工を施し、その厚さを４００〜４５０μｍとした。
【００９２】
以上の加工を施す間、ＧａＮ結晶にクラックやチッピング等の不良が発生することはなかった。また、基板の反り（ＢＯＷ）はいずれも１０μｍ以内に抑えられていた。得られたＧａＮ自立基板の１枚の転位密度をカソードルミネッセンス法を用いて計数したところ、面内で平均６．２×１０５ｃｍ−２という値が得られた。また、基板表面におけるｃ軸の傾きのばらつきをＸ線回折法で測定したところ、いずれの基板も面内で±０．０５°以内に収まった。
【００９３】
（比較例）
実施例１と同様の方法で成長させたＧａＮ結晶を、円筒状領域４を除去することなくワイヤーソーでスライスしようとしたところ、ワイヤーで切り込みをいれた途端にクラックが発生して２つに割れてしまい、それ以上作業を続行することができなかった。
【００９４】
（実施例２）
直径５８ｍｍのｃ面を主面とする単結晶サファイア基板上に、ＭＯＣＶＤ法で、トリメチルガリウムとアンモニアを原料として、アンドープＧａＮ層を４００ｎｍ成長させ、さらにその上に、金属チタン膜を２０ｎｍ蒸着させた。この基板を基板１として、ＨＶＰＥ成長装置５０内に載置し、水素ガスを２０％混合したアンモニアの気流中で、１０５０℃、３０ｍｉｎの熱処理を施すことにより、基板１の表面の金属チタン膜を網目状の窒化チタン膜に変化させ、同時に、ＧａＮ層に無数の微小ボイドを発生させた。続けて、ＨＶＰＥ成長装置５０内で基板１上にアンモニアと塩化ガリウムを供給し、ジクロルシランをドーパントとしてＳｉドープＧａＮ結晶を約７ｍｍの厚さに成長させた。結晶成長に際しては、キャリアガスとして水素と窒素の混合ガスを用い、その組成を最適化することで、基板１のボイド中にＧａＮ結晶を埋め込んで、成長中にＧａＮ結晶が基板１から剥離しないように調整した。
【００９５】
こうして得られたＧａＮ結晶の表面に水銀ランプの紫外線を照射して蛍光像を観察したところ、結晶の外周縁部に、幅約３ｍｍのリング状の暗い領域が観察された。
【００９６】
次に、図８Ａ、８Ｂに示されるホールソー８と近い形状の円筒形状の研削砥石を用いて、ＧａＮ結晶を直径５２ｍｍの円柱状領域３と円筒状領域４に分離した。次に、ＧａＮ結晶の円柱状領域３を、ワイヤーソーを用いてスライスし、厚さ６５０μｍのＧａＮ自立基板を８枚取得した。更に、得られたＧａＮ自立基板の外周縁部にべべリング加工を施して、直径が５０．０ｍｍとなるように成型し、オリエンテーションフラット、インデックスフラットを形成した後、表裏面に鏡面研磨加工を施し、その厚さを４００〜４５０μｍとした。以上の加工を施す間、ＧａＮ結晶にクラックやチッピング等の不良が発生することはなかった。
【００９７】
（実施例３）
主面がｃ面からｍ軸方向に２°傾いたＧａＮのオフ基板を基板１として、実施例１と同様の方法により、結晶方位を傾けたＧａＮ結晶を成長させた。次に、得られたＧａＮ結晶に超音波加工機を用いた超音波加工を施し、直径５６ｍｍの円柱状領域３と円筒状領域４に分離した。この超音波加工は、図８Ａ、８Ｂに示されるホールソー８と近い形状の円筒状のカッターを用いて、ダイヤモンドスラリーを供給しながらゆっくりと行った。
次に、ＧａＮ結晶の円柱状領域３を、ワイヤーソーを用いてスライスし、厚さ６３０μｍのＧａＮ自立基板を５枚取得した。更に、得られたＧａＮ自立基板の外周縁部にべべリング加工を施して、直径が５０．８ｍｍとなるように成型し、オリエンテーションフラット、インデックスフラットを形成した後、表裏面に鏡面研磨加工を施し、その厚さを４００〜４５０μｍとした。
【００９８】
以上の加工を施す間、ＧａＮ結晶にクラックやチッピング等の不良が発生することはなかった。また、得られたＧａＮ自立基板のｃ軸オフ角度及びその面内ばらつきをＸ線回折法で測定したところ、いずれの基板も面内で２±０．０５°以内に収まった。
【００９９】
（実施例４）
実施例１と同様の方法により、ＶＡＳ法で作製した直径６２ｍｍのｃ面を主面とするＧａＮ基板を基板１として、その上にＨＶＰＥ法により厚さ約３ｍｍのＳｉドープＧａＮ結晶を成長させた。
【０１００】
次に、レーザー加工機を用いるレーザー加工により、得られたＧａＮ結晶の円筒状領域４をゆっくりと除去し、直径５５ｍｍの円柱状領域３を残した。このレーザー加工は、波長５３２ｎｍのシングルモードで、最大出力５Ｗの条件で実施した。レーザーをＧａＮ基板の表面に照射し、１０ｍｍ／ｓｅｃの速度で何度も周回させることにより円筒状領域４を除去した。次に、ＧａＮ結晶の円柱状領域３を、ワイヤー放電加工機を用いてスライスし、厚さ６８０μｍのＧａＮ自立基板を３枚取得した。更に、得られたＧａＮ自立基板の外周縁部にべべリング加工を施して、直径が５０．０ｍｍとなるように成型し、オリエンテーションフラット、インデックスフラットを加工した後、表裏面に鏡面研磨加工を施し、その厚さを４００〜４５０μｍとした。以上の加工を施す間、ＧａＮ結晶にクラックやチッピング等の不良が発生することはなかった。
【０１０１】
（実施例５）
実施例１と同様の方法により、ＶＡＳ法で作製した直径６２ｍｍのｃ面を主面とするＧａＮ基板を基板１として、その上にＨＶＰＥ法により厚さ約４ｍｍのＳｉドープＧａＮ結晶を成長させた。
【０１０２】
次に、図４Ａ、４Ｂに示される円筒状の型彫り放電電極２０を用いて、ＧａＮ結晶の円筒状領域４をゆっくりと除去し、直径５６ｍｍの円柱状領域３を残した。次に、ＧａＮ結晶の円柱状領域３を、ワイヤー放電加工機を用いてスライスし、厚さ６３０μｍのＧａＮ自立基板を５枚取得した。更に、得られたＧａＮ自立基板の外周縁部にべべリング加工を施して、直径が５０．８ｍｍとなるように成型し、オリエンテーションフラット、インデックスフラットを形成した後、表裏面に鏡面研磨加工を施し、その厚さを４００〜４５０μｍとした。以上の加工を施す間、ＧａＮ結晶にクラックやチッピング等の不良が発生することはなかった。
【０１０３】
（実施例６）
実施例１と同様の方法により、ＶＡＳ法で作製した直径６２ｍｍのｃ面を主面とするＧａＮ基板を基板１として、その上にＨＶＰＥ法により厚さ約３ｍｍのＳｉドープＧａＮ結晶を成長させた。
【０１０４】
次に、得られたＧａＮ結晶の表面と基板１の裏面に、図６に示される保護膜３０を形成した。この保護膜３０は、直径５８ｍｍのＳｉＯ２からなる膜である。保護膜３０を形成した後、この保護膜３０を付けた状態でＧａＮ結晶を２３０℃に加熱した燐酸と硫酸の混合液中に１２ｈ浸漬したところ、表面及び裏面が保護膜３０に覆われていない円筒状領域４は裏面（Ｎ面）側からエッチングされて消失した。エッチング後、ＧａＮ結晶を希フッ化水素酸中に付けて保護膜３０を除去した。こうして、直径５６ｍｍの円柱状領域３が得られた（円柱状領域３の径は、保護膜３０の径よりも一回り小さくなった）。
【０１０５】
次に、ＧａＮ結晶の円柱状領域３を、ワイヤーソーを用いてスライスし、厚さ６５０μｍのＧａＮ自立基板を３枚取得した。更に、得られたＧａＮ自立基板の外周縁部にべべリング加工を施して、直径が５０．８ｍｍとなるように成型し、オリエンテーションフラット、インデックスフラットを形成した後、表裏面に鏡面研磨加工を施し、その厚さを４５０μｍとした。以上の加工を施す間、ＧａＮ結晶にクラックやチッピング等の不良が発生することはなかった。
【０１０６】
（実施例７）
実施例１と同様の方法により、ＶＡＳ法で作製した直径６２ｍｍのｃ面を主面とするＧａＮ基板を基板１として、その上にＨＶＰＥ法により厚さ約４ｍｍのＳｉドープＧａＮ結晶を成長させた。
【０１０７】
次に、図４Ａ、４Ｂに示される円筒状の型彫り放電電極２０を用いて、ＧａＮ結晶の円筒状領域４をゆっくりと研削除去し、直径５６ｍｍの円柱状領域３を残した。このとき、基板１には放電加工を施さず、図５に示される基板１のように、円筒状領域４の直下の領域を残した。
【０１０８】
次に、ＧａＮ結晶の円柱状領域３を、ワイヤー放電加工機を用いてスライスし、厚さ６３０μｍのＧａＮ自立基板を５枚取得した。更に、得られたＧａＮ自立基板の外周縁部にべべリング加工を施して、直径が５０．８ｍｍとなるように成型し、オリエンテーションフラット、インデックスフラットを形成した後、表裏面に鏡面研磨加工を施し、その厚さを４００〜４５０μｍとした。以上の加工を施す間、ＧａＮ結晶にクラックやチッピング等の不良が発生することはなかった。
【０１０９】
そして、ＧａＮ自立基板を取得した後、残った基板１の表面に、研削機を用いる平坦化処理、及び鏡面研磨を施し、種結晶として再利用した。上述と同じＧａＮ自立基板の製造工程を、この再利用の基板１を用いて行ったところ、初使用の基板１を使用した場合と同等の品質のＧａＮ自立基板を得ることができた。これにより、基板１としてのＧａＮ基板の繰り返し使用が可能であることが確認された。
【０１１０】
以上、本発明の実施の形態及び実施例を説明したが、本発明は、上記実施の形態及び実施例に限定されず、発明の主旨を逸脱しない範囲内において種々変形実施が可能である。
【０１１１】
また、上記に記載した実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【産業上の利用可能性】
【０１１２】
エピタキシャル成長させたIII族窒化物半導体単結晶をクラックの発生を抑えつつスライスし、半導体基板を得ることのできる半導体基板の製造方法を提供する。
【符号の説明】
【０１１３】
１          基板
１ｐ        主面
２          III族窒化物半導体単結晶
３          円柱状領域
３ｐ        面
４          円筒状領域
４ｐ        ファセット面
５          半導体基板
６          空隙
１０        砥石
２０        型彫り放電電極
３０        保護膜
４０        ホールソー
５０        ＨＶＰＥ成長装置
【図１Ａ】
2018027893.tif 000003
【図１Ｂ】
2018027893.tif 000004
【図１Ｃ】
2018027893.tif 000005
【図２】
2018027893.tif 000006
【図３Ａ】
2018027893.tif 000007
【図３Ｂ】
2018027893.tif 000008
【図４Ａ】
2018027893.tif 000009
【図４Ｂ】
2018027893.tif 000010
【図５】
2018027893.tif 000011
【図６】
2018027893.tif 000012
【図７Ａ】
2018027893.tif 000013
【図７Ｂ】
2018027893.tif 000014
【図８Ａ】
2018027893.tif 000015
【図８Ｂ】
2018027893.tif 000016
【図９】
2018027893.tif 000017
【図１０】
2018027893.tif 000018